СПОСОБ ПРОИЗВОДСТВА СТАЛИ И ЛИНИЯ ДЛЯ ЕГО ОСУЩЕСТВЛЕНИЯ
METHOD OF STEEL MAKING AND PRODUCTION LINE FOR ITS EMBODIMENT

FIELD: ferrous metallurgy, particular, production of specially clean charge materials for steel production. SUBSTANCE: the offered method includes production of partially reduced iron-containing oxidized material, its subsequent supply to charge of electric arc furnace, supply of flux and reducing agent, melting of charge, final reduction of material and refining of melt, steel tapping and casting. Partially reduced iron-containing oxidized material is obtained in form of conglomerate from iron-containing material and iron-carbon alloy with the total degree of initial metallization of 50-95%. In so doing, it is supplied to electric arc furnace in the amount of 5-100% of charge iron-containing part. Oxidized iron-containing material is used in form of oxidized pellets, iron ore, sinter coke, iron-ore concentrate scale. Iron-carbon alloy is used in form of cast iron and steel. Partially reduced iron-containing oxidized material is produced by pouring iron-carbon melt onto oxidized iron-containing material with subsequent formation of conglomerate in crystallization. The line for production of steel includes successively installed and interconnected by transportation facilities: plant for production of partially reduced iron-containing oxidized material, electric arc furnace and unit for steel casting. Plant for production of partially reduced iron-containing oxidized material includes conveyor casting machine connected by a system of pipelines with service bunkers for oxidized iron-containing material located above the machine, and furnace for production of iron-carbon alloy. Furnace is connected with conveyor casting machine by means of transportation facilities. The line has furnace for production of iron-carbon alloy in form of blast furnace, or blast cupola, or induction furnace, or electric arc furnace. Transportation facilities communicating conveyor casting machine and furnace for production of iron-carbon alloy include a trough system, and a system of supply of liquid melts by railroad. In making of electrical-sheet steel, use of conglomerate in charge formation sharply raises the casting yield (up to 20 times). EFFECT: provision of production of charge materials with low content of harmful impurities, especially, nonferrous metals and extended range of steel grades.
Изобретение относитс  к черной металлургии, в частности к производству особо чистых шихтовых материалов дл  сталеплавильного производства. Техническа  задача - получение шихтовых материалов с низким содержанием вредных примесей особенно цветных металлов и расширени  марочного состава выплавл емых сталей, особенно дл  ответственного назначени . Технический результат достигаетс  тем, что в способе производства стали, включающем получение частично восстановленного железосодержащего окисленного материала, последующую его подачу в шихту электродуговой печи, подачу флюса и восстановител , плавление шихты, окончательное восстановление материала и рафинирование расплава, выпуск и разливку стали, частично восстановленный железосодержащий окисленный материал получают в виде конгломерата из окисленного железосодержащего материала и железоуглеродистого сплава с общей степенью начальной металлизации 50-95 %, при этом в электродуговую печь его подают в количестве 5-100 % от железосодержащей части шихты. В качестве окисленного железосодержащего материала используют окисленные окатыши, железную руду, агломерат, железорудный концентрат, окалину. В качестве железоуглеродистого сплава используют чугун или сталь. Частично восстановленный железосодержащий окисленный материал получают путем заливки окисленного железосодержащего материала железоуглеродистым расплавом с последующим образованием конгломерата при кристаллизации. В линии дл  производства стали, включающей установленные по ходу технологического процесса и св занные между собой транспортными коммуникаци ми установку дл  получени  частично восстановленного железосодержащего окисленного материала, электродуговую печь и установку дл  разливки стали, установка дл  получени  частично восстановленного железосодержащего окисленного материала содержит литейную' конвейерную машину, св занную системой трубопроводов, с расположенными над ней расходными бункерами дл  окисленного железосодержащего материала, и печь получени  железоуглеродистого сплава, при этом печь св зана с конвейерной машиной посредством транспортных коммуникаций. В качестве печи дл  получени  железоуглеродистого сплава лини  содержит доменную печь, или вагранку, или индукционную печь, или электродуговую печь, или печь ПЖВ. В качестве транспортных коммуникаций, св зывающих литейную конвейерную машину и печь дл  получени  железоуглеродистого сплава лини  содержит систему желобов. В качестве транспортных коммуникаций, св зывающих литейную конвейерную машину и печь дл  получени  железоуглеродистого сплава лини  содержит систему подачи жидких расплавов железнодорожным транспортом. При выплавке электротехнических сталей с применени м конгломерата при шихтовке резко (до 20 раз) повышаетс  выход годного.